【手続補正書】
【提出日】平成17年10月5日(2005.10.5)
【手続補正１】
【補正対象書類名】明細書
【補正対象項目名】発明の名称
【補正方法】変更
【補正の内容】
【発明の名称】非接触型紙塗工用共重合体ラテックス、非接触型紙塗工用組成物、塗工紙の製造方法及び塗工紙
【手続補正２】
【補正対象書類名】明細書
【補正対象項目名】特許請求の範囲
【補正方法】変更
【補正の内容】
【特許請求の範囲】
【請求項１】  （ａ）脂肪族共役ジエン系単量体２０〜７５重量％、（ｂ）エチレン系不飽和カルボン酸単量体０．５〜１０重量％、および（ｃ）これら単量体と共重合可能な他の単量体２０〜７９．５重量％（ここで、単量体（ａ）、（ｂ）および（ｃ）の合計量は１００重量％である）を共重合して得られる共重合体ラテックスであって、共重合体が−１００〜５０℃の範囲に少なくとも２つのガラス転移点を有し、かつ、示差走査熱量計によって得られる示差熱量曲線において、転移領域の最低温度Ｔ１と最高温度Ｔ２との差ΔＴが５℃以上であることを特徴とする非接触型紙塗工用共重合体ラテックス。
【請求項２】  前記共重合体ラテックスが、（ａ−１）脂肪族共役ジエン系単量体２５〜１００重量％、（ｂ−１）エチレン系不飽和カルボン酸単量体０〜１０重量％、および（ｃ−１）これら単量体と共重合可能な他の単量体０〜７５重量％（ここで、単量体（ａ−１）、（ｂ−１）および（ｃ−１）の合計量は１００重量％である）を重合して得られ、かつ、ガラス転移点が−１００〜０℃の範囲にある共重合体部分Ａ、ならびに（ａ−２）脂肪族共役ジエン系単量体１０〜６０重量％、（ｂ−２）エチレン系不飽和カルボン酸単量体０．５〜３０重量％、および（ｃ−２）これら単量体と共重合可能な他の単量体１０〜８９．５重量％（ここで、単量体（ａ−２）、（ｂ−２）および（ｃ−２）の合計量は１００重量％である）を重合して得られ、かつ、ガラス転移点が−２０〜５０℃の範囲にある共重合体部分Ｂ、からなる請求項１記載の非接触型紙塗工用共重合体ラテックス。
【請求項３】  前記共重合体部分Ａのポリスチレン換算重量平均分子量が１０万以上である請求項２記載の非接触型紙塗工用共重合体ラテックス。
【請求項４】  前記共重合体部分Ａが、重合温度５〜５０℃で重合されることにより得られる請求項２または３記載の非接触型紙塗工用共重合体ラテックス。
【請求項５】  請求項１乃至４のいずれか１項記載の非接触型紙塗工用共重合体ラテックスを含有することを特徴とする非接触型紙塗工用組成物。
【請求項６】  請求項５記載の非接触型紙塗工用組成物を非接触型塗工により原紙に塗工することを特徴とする塗工紙の製造方法。
【請求項７】  請求項６記載の塗工紙の製造方法により得られることを特徴とする塗工紙。
【手続補正３】
【補正対象書類名】明細書
【補正対象項目名】０００１
【補正方法】変更
【補正の内容】
【０００１】
【発明の属する技術分野】
本発明は、非接触型紙塗工用共重合体ラテックス、非接触型紙塗工用組成物、塗工紙の製造方法および塗工紙に関し、詳しくはカーテン塗工またはスプレー塗工で塗工紙を製造する場合に、生産性に優れ、得られる塗工紙に、優れた表面強度、耐水強度、印刷光沢を与える紙塗工用組成物およびそれに使用する共重合体ラテックスならびに該紙塗工用組成物を用いた塗工紙の製造方法およびそれにより得られる塗工紙に関する。
【手続補正４】
【補正対象書類名】明細書
【補正対象項目名】０００３
【補正方法】変更
【補正の内容】
【０００３】
【発明が解決しようとする課題】
本発明の目的は、カーテン塗工あるいはスプレー塗工等の非接触型塗工で塗工紙を製造するに際し、上に述べたバインダー所用量の増加、耐水強度、印刷光沢の低下の問題を解決し、しかも、生産性が良好な共重合体ラテックス、該ラテックスを含有する紙塗工用組成物、該紙塗工用組成物を用いた塗工紙の製造方法およびそれにより得られる塗工紙を提供することを目的とする。
【手続補正５】
【補正対象書類名】明細書
【補正対象項目名】０００４
【補正方法】変更
【補正の内容】
【０００４】
【課題を解決するための手段】
カーテン塗工あるいはスプレー塗工等の非接触型塗工用に、下記の共重合体ラテックス用いることにより、上記の課題を達成できることが分かり、本発明を完成するに至った。即ち、本発明の共重合体ラテックスは
（ａ）脂肪族共役ジエン系単量体２０〜７５重量％、
（ｂ）エチレン系不飽和カルボン酸単量体０．５〜１０重量％、および
（ｃ）これら単量体と共重合可能な他の単量体２０〜７９．５重量％（ここで、単量体（ａ）、（ｂ）および（ｃ）の合計量は１００重量％である）を共重合して得られる共重合体ラテックスであって、共重合体が−１００〜５０℃の範囲に少なくとも２つのガラス転移点を有し、かつ、示差走査熱量計によって得られる示差熱量曲線において、転移領域の最低温度Ｔ１と最高温度Ｔ２との差ΔＴが５℃以上であることを特徴とする共重合体ラテックスである。
なお、転移領域が複数存在している場合は、前記Ｔ１は、最も低温側の転移領域における最低温度を、前記Ｔ２は、最も高温側の転移領域における最高温度を示す。
【手続補正６】
【補正対象書類名】明細書
【補正対象項目名】０００６
【補正方法】変更
【補正の内容】
【０００６】
【発明の実施の形態】
以下、本発明についてさらに詳細に説明する。
本発明の共重合体ラテックスの製造に使用される（ａ）脂肪族共役ジエン系単量体としては、１，３−ブタジエン、イソプレン、２−クロロ−１，３−ブタジエン、クロロプレンなどが挙げられ、好ましくは１，３−ブタジエンである。これらの（ａ）脂肪族共役ジエン系単量体は、１種単独で、あるいは２種以上を併用することができる。
かかる（ａ）脂肪族共役ジエン系単量体は、得られる重合体に適度な柔軟性と伸びを与え、耐衝撃性を付与するために必須の成分であり、その使用割合は全単量体に対して２０〜７５重量％、好ましくは２５〜７５重量％である。この（ａ）成分が２０重量％未満であると、共重合体が硬くなり過ぎ、接着強度が改良されない。一方、（ａ）成分が７５重量％を越えると粘着性が高くなり、操業性が悪化する。また、耐水強度や印刷光沢も悪化する。
【手続補正７】
【補正対象書類名】明細書
【補正対象項目名】００２４
【補正方法】変更
【補正の内容】
【００２４】
重合開始剤としては、過硫酸ナトリウム、過硫酸カリウム、過硫酸アンモニウムなどの水溶性重合開始剤、過酸化ベンゾイル、ラウリルパーオキサイド、２，２’−アゾビスイソブチロニトリルなどの油溶性重合開始剤、還元剤との組み合わせによるレドックス系重合開始剤などが、それぞれ単独であるいは組み合わせで使用できる。
分子量調節剤、キレート化剤、無機電解質なども公知のものが使用できる。
分子量調節剤としては、クロロホルム、四臭化炭素などのハロゲン化炭化水素類、ｎ−ヘキシルメルカプタン、ｎ−オクチルメルカプタン、ｎ−ドデシルメルカプタン、ｔ−ドデシルメルカプタン、チオグリコール酸などのメルカプタン類、ジメチルキサントゲンジサルファイド、ジイソプロピルキサントゲンジサルファィドなどのキサントゲン類、ターピノーレン、α−メチルスチレンダイマー、１，１−ジフェニルエチレンなど通常の乳化重合で使用可能なものを全て使用できる。
【手続補正８】
【補正対象書類名】明細書
【補正対象項目名】００３０
【補正方法】変更
【補正の内容】
【００３０】
本発明の共重合体ラテックスは、カーテン塗工用あるいはスプレー塗工用の紙塗工用組成物、特にオフセット印刷用の紙塗工用組成物において、接着剤として好適に使用される。また、この紙塗工用組成物は、前記共重合体ラテックスに加えて、カゼイン、カゼイン変性物、澱粉、澱粉変性物、ポリビニルアルコール、カルボキシメチルセルロースなどの水溶性物質を必要に応じて組み合わせて使用できる。また、その紙塗工用組成物においては、一般に使用されている種々の配合剤、例えば、耐水性改良剤、顔料分散剤、粘度調節剤、着色顔料、蛍光染料およびｐＨ調節剤を任意に配合することができる。さらに、その紙塗工用組成物は、シートオフセット印刷用紙およびウエッブオフセット印刷用紙に好適に使用され、その他、凸版印刷、グラビア印刷などの各種印刷用紙および紙のコーティング剤にも使用することができる。
【手続補正９】
【補正対象書類名】明細書
【補正対象項目名】００３１
【補正方法】変更
【補正の内容】
【００３１】
本発明の塗工紙の製造方法は、本発明の紙塗工用組成物を非接触型塗工により原紙に塗工することを特徴とする。また、本発明の塗工紙は、本発明の塗工紙の製造方法により得られることを特徴とする。上記非接触型塗工としては、例えば、カーテン塗工やスプレー塗工が挙げられる。